FR 2998485 A1 20140530 FR 1261243 A 20121126 DISPOSITIF POUR LA SYNTHESE DE NANOPARTICULES DE TYPE COEUR-COQUILLE PAR PYROLYSE LASER ET PROCEDE ASSOCIE. La présente invention concerne un dispositif et un procédé de synthèse de nanoparticules de type coeur-coquille par pyrolyse laser. Par nanoparticules, on entend des particules dont les dimensions sont inférieures au micron. Les nanoparticules de type coeur-coquille sont formées d'un coeur enrobé par une coquille. Cet enrobage peut être intégral ou partiel 10 comme le montre les différents schémas a, b, c et d de la figure 1. Sur ces schémas, le coeur est référencé 150 et la coquille 160. La pyrolyse laser est largement employée pour synthétiser les nanoparticules de type coeur-coquille. Un exemple de dispositif employé est proposé dans l'article 15 de Veintemillas-Verdaguer & al., « Continous production of inorganic magnetic nanocomposites for biomedical applications by laser pyrolysis », Journal of Magnetism and Magnetic Materials 311 (2007), pp. 120-124 (D1). Dans l'article Dl, le dispositif de synthèse de nanoparticules de type coeur-coquille par pyrolyse laser comprend une chambre, une entrée 20 dans la chambre pour les précurseurs du coeur et de la coquille et un laser agencé pour éclairer ces précurseurs dans la chambre afin de former les nanoparticules. De ce fait, les précurseurs du coeur et de la coquille sont injectés ensemble dans la chambre. Ce dispositif est intéressant car il permet de former des 25 nanoparticules de type coeur-coquille en continu. Les auteurs fournissent des exemples de nanoparticules susceptibles d'être synthétisées avec ce dispositif. Il s'agit de nanoparticules dont le coeur est en Fer (Fe) et la coquille en carbone (C) ou, en fonction des précurseurs utilisés, de nanoparticules dont le coeur est en Fer (Fe) et la 30 coquille en dioxyde de silicium (SiO2). Cependant, un inconvénient majeur de ce dispositif est qu'il ne permet par de former tous types de nanoparticules de type coeur-coquille. En effet, pour former ces nanoparticules, le coeur doit être formé en premier puis la coquille doit être formée et déposée autour du coeur préalablement formé. Avec ce dispositif, la thermodynamique interdit donc la formation de certaines nanoparticules de type coeur-coquille. Par exemple, si ce dispositif permet de former des nanoparticules dont le coeur est en Fer (Fe) et dont la coquille est en Carbone (C), il ne permet pas de former des nanoparticules de structure inverse, à savoir dont le coeur est en Carbone (C) et la coquille en Fer (Fe). De plus, en fonction de la nature des précurseurs en présence, certains mélanges de précurseurs aboutiront à la formation de nanoparticules qui ne sont pas du type coeur-coquille, mais à des nanoparticules constituées par un alliage ou des phases complexes des matériaux en présence. Il convient par ailleurs de noter qu'il existe des dispositifs de synthèse de nanoparticules de type coeur-coquille qui, contrairement au dispositif proposé dans l'article D1, peuvent synthétiser des nanoparticules indépendamment de la nature chimique du coeur et de la coquille. Pour cela, la synthèse des nanoparticules est réalisée avec des étapes successives de synthèse du coeur puis de synthèse de la coquille qui utilisent des techniques différentes. Par exemple, Yoon Hwa & al., «High capacity and rate capability of core-shell structured nano-SUC anode for Li-ion batteries », Electrochemica Acta 71(2012), pp. 201-205 (D2) proposent un procédé pour la synthèse de nanoparticules dont le coeur est en silicium (Si) et la coquille en Carbone (C). Le coeur en silicium est réalisé par voie chimique. Dans le cas d'espèce, du silicium se présentant sous forme d'une nanopoudre est plongée dans une solution spécifique, préalablement préparée. Puis, la solution est agitée pendant 5mn. La solution est ensuite passée sous centrifugeuse à plusieurs reprises, chaque passage en centrifugeuse durant 10mn. Un séchage est ensuite effectué à 60°C pendant 24h pour récupérer les nanoparticules destinées à former le coeur des nanoparticules de type coeur- coquille. Puis, la coquille en carbone est réalisée par voie physique. Dans le cas d'espèce, il s'agit d'une opération de calcination s'effectuant à 750°C pendant 3h, sous atmosphère neutre. La synthèse des nanoparticules s'effectue donc en deux to étapes bien distinctes et utilisent par ailleurs des techniques différentes. Si l'approche proposée dans l'article D2 permet de former des nanoparticules de type coeur-coquille avec des constituants plus variés qu'avec la pyrolyse laser proposée dans l'article D1, cette approche est cependant bien plus longue à mettre en oeuvre. 15 De plus, elle ne peut pas s'effectuer en continu au sein d'un même dispositif car elle requière la mise en oeuvre de techniques différentes (voie chimique pour le coeur, voie physique pour la coquille). Un objectif de l'invention est de proposer une solution qui s'affranchit des inconvénients précités. 20 Ainsi, un objectif de l'invention est de proposer une solution permettant de synthétiser des nanoparticules de type coeur-coquille en continu pour une gamme étendue de matériaux formant le coeur et la coquille. Avantageusement, un objectif de l'invention est de proposer une solution permettant de synthétiser des nanoparticules de type coeur- 25 coquille en continu quelle que soit la nature chimique des matériaux formant le coeur et la coquille. Pour atteindre l'un au moins de ces objectifs, l'invention propose un dispositif de synthèse de nanoparticules de type coeur-coquille par pyrolyse laser, caractérisé en ce qu'il comprend : 30 - un réacteur comportant : - une première chambre pour la synthèse du coeur, laquelle est munie d'une entrée pour un précurseur du coeur ; - une deuxième chambre pour la synthèse de la coquille, laquelle est munie d'une entrée pour un précurseur de la coquille ; et - au moins un canal de communication entre les deux chambres pour transmettre le coeur des nanoparticules destinées à être formées dans la première chambre en direction de la deuxième chambre ; - un dispositif optique pour éclairer chacune des deux chambres, ce dispositif comportant au moins un laser apte à émettre un faisceau laser destiné à interagir avec lesdits précurseurs afin de former le coeur et la coquille. Le dispositif selon l'invention pourra également comprendre les caractéristiques suivantes, prises seules ou en combinaison : - le dispositif optique comprend une pluralité de miroirs agencés de sorte que le faisceau laser émis par le laser soit apte à éclairer successivement les 15 deux chambres ; - le dispositif optique comprend au moins une lame séparatrice pour régler la puissance du faisceau laser dans chacune des deux chambres, cette lame séparatrice étant par exemple située entre deux miroirs ; - le dispositif optique comprend une lame séparatrice et au moins un 20 miroir agencés de sorte que le faisceau laser émis par le laser soit divisé en deux faisceaux chacun apte à éclairer l'une des deux chambres ; - le dispositif optique comprend un premier laser pour éclairer la première chambre et un deuxième laser pour éclairer la deuxième chambre ; - le dispositif optique comprend au moins un moyen de focalisation 25 disposé entre le ou chaque laser et au moins l'une des deux chambres ; - la distance entre ledit au moins un moyen de focalisation et la chambre avoisinante est réglable ; - le moyen de focalisation comportant deux lentilles cylindriques, la distance entre les deux lentilles cylindriques est réglable ; - l'entrée du précurseur de la coquille dans la deuxième chambre forme une extrémité d'un canal d'amenée de ce précurseur dont une partie est logée à l'intérieur du canal de communication entre les deux chambres ; - l'entrée du précurseur de la coquille dans la deuxième chambre forme 5 une extrémité d'un canal d'amenée de ce précurseur dont une partie entoure le canal de communication entre les deux chambres ; - le réacteur comprend un canal d'amenée du précurseur de la coquille débouchant dans le canal de communication entre les deux chambres, l'entrée du précurseur de la coquille se confondant alors avec l'extrémité du 10 canal de communication entre les deux chambres qui débouche dans la deuxième chambre ; - le réacteur comprend un canal complémentaire de communication entre les deux chambres, entourant le canal de communication entre ces deux chambres. 15 Pour atteindre l'un au moins de ces objectifs, l'invention propose également un procédé de synthèse de nanoparticules de type coeur-coquille par pyrolyse laser, caractérisé en ce qu'il comprend les étapes suivantes (a) injecter un précurseur du coeur dans une première chambre d'un réacteur; 20 (b) éclairer le précurseur du coeur par un faisceau laser afin de former par pyrolyse le coeur des nanoparticules ; (c) transporter le coeur des nanoparticules ainsi formé à l'étape (b) dans une deuxième chambre du réacteur communiquant avec la première chambre ; (d) injecter un précurseur de la coquille dans la deuxième chambre du 25 réacteur ; (e) éclairer le précurseur de la coquille avec un faisceau laser afin de former par pyrolyse la coquille des nanoparticules et d'assurer le dépôt de cette coquille autour du coeur. Le procédé selon l'invention pourra également comprendre 30 les caractéristiques suivantes, prises seules ou en combinaison : - l'étape (a) et/ou l'étape (d) s'effectue(nt) à l'aide d'un gaz neutre tel que l'argon ; - le procédé comprend une étape consistant à modifier la distance entre un moyen de focalisation du faisceau laser et la chambre du réacteur avoisinante. D'autres caractéristiques, buts et avantages de l'invention seront énoncés dans la description détaillée ci-après faite en référence aux figures suivantes : - la figure 2 est un schéma représentant un réacteur du dispositif selon l'invention ; - les figures 3(a) à 3(d) représentent plusieurs variantes d'un dispositif selon l'invention, chaque variante se distinguant l'une de l'autre par le dispositif optique utilisé avec le réacteur représenté sur la figure 1 ; - la figure 4 est un schéma représentant une variante du réacteur représenté sur la figure 1, laquelle est susceptible d'être employée en combinaison avec l'un quelconque des dispositifs optiques représentés sur les figures 3(a) à 3(d) ; - la figure 5 est un schéma représentant une variante du réacteur représenté sur la figure 1, laquelle est également susceptible d'être 20 employée en combinaison avec l'une quelconque des dispositifs optiques représentés sur les figures 3(a) à 3(d). Sur la figure 2, le réacteur 100 comprend une première chambre 1, une deuxième chambre 2 et un canal de communication 3 entre les deux chambres 1, 2. Dans le cas d'espèce, le réacteur 100 est disposé 25 verticalement, si bien que la deuxième chambre 2 se situe au-dessus de la première chambre 1. La première chambre 1 est munie d'une entrée 11 pour un précurseur du coeur. La deuxième chambre 2 est également munie d'une entrée 21, en l'occurrence pour un précurseur de la coquille. De ce fait, la 30 première chambre 1 est dédiée à la synthèse du coeur et la deuxième chambre 2 à la synthèse de la coquille et à la formation définitive des nanoparticules de type coeur-coquille. Les entrées 11, 21 se présenteront généralement sous la forme de buses d'injection. La synthèse du coeur et de la coquille s'effectue donc successivement dans le temps et dans l'espace. Pour autant, la production des nanoparticules s'effectue bien en continu en alimentant chaque entrée 11, 21 en flux continu par un précurseur dédié, selon le cas, à la synthèse du coeur ou à la synthèse de la coquille. io Ce réacteur permet de limiter la formation d'oxydes ou de composés chimiques autres que les nanoparticules de type coeur-coquille du fait du temps d'exposition réduit à l'air ambiant du coeur en silicium dans la première chambre 1, notamment en raison d'un mode de production en continu. De plus, ce réacteur limite la formation éventuelle, dans la deuxième 15 chambre 2, d'alliages entre les matériaux formant le coeur et la coquille, notamment en raison d'une formation successive du coeur, puis de la coquille. L'entrée 11 de la première chambre 1 est reliée à un canal d'amenée 4 du précurseur du coeur, ce canal 4 étant relié à une source 9 pour le précurseur du coeur. 20 Un gaz neutre est amené dans la première chambre 1 par un conduit 12 dont une partie entoure le canal 4, ledit conduit 12 étant par ailleurs relié à une source 13 de ce gaz. Ce gaz neutre sert principalement au confinement de la zone d'interaction. Ceci permet d'éviter tout contact entre le précurseur et les parois 25 de la chambre, limitant ainsi les risques de réaction chimique avec les précurseurs du silicium du coeur et/ou de la coquille. Ce gaz neutre évite également toute oxydation du coeur une fois formé avec l'air environnant. Grâce à ce confinement, on limite encore plus, voire on évite, toute pollution du coeur. Le coeur garde ainsi son intégrité chimique, sans 30 formation d'oxydes ou d'autres composés chimiques. Ce gaz neutre peut éventuellement également aider au transport du coeur des nanoparticules. Le faisceau laser 10 est émis par un dispositif optique 200, 201, 202, 203 comportant à cet effet un laser situé à l'extérieur des chambres 1, 2 du réacteur 100. Ce dispositif optique sera décrit par la suite de façon plus détaillée à l'appui des figures 3(a) à 3(d). En passant dans cette première zone d'interaction 5, le précurseur du coeur forme le coeur des nanoparticules par pyrolyse. Le coeur ainsi formé est alors amené dans le canal de to communication 3 entre les deux chambres 1, 2. Ce canal de communication 3 sert à transmettre le coeur des nanoparticules formées dans la première chambre 1 en direction de la deuxième chambre 2. A cet effet, il est avantageusement muni d'une partie inférieure conique 32. A cet effet également, le flux de gaz neutre aide avantageusement au transfert du coeur 15 des nanoparticules vers la deuxième chambre 2. Parallèlement à la transmission du coeur des nanoparticules vers la deuxième chambre 2, un précurseur de la coquille est amené dans la deuxième chambre 2. A cet effet, l'entrée 21 de la deuxième chambre 20 forme une extrémité d'un canal d'amenée 6 de ce précurseur, relié à une 20 source 14 pour ce précurseur.. Dans le cas d'espèce, une partie 61 de ce canal d'amenée est logée à l'intérieur du canal de communication 3 entre les deux chambres 1, 2. Le coeur des nanoparticules et le précurseur de la coquille se mélangent donc dans la deuxième chambre 2. Ce mélange doit s'effectuer 25 avant une deuxième zone d'interaction 7 avec le faisceau laser 10. A cet égard, les conditions de débit pour chaque précurseur doivent être contrôlées. Le précurseur de la coquille des nanoparticules est ainsi amené, avec le coeur des nanoparticules, dans la zone d'interaction 7 avec le faisceau laser 10 afin de former la coquille et les nanoparticules coeur- 30 coquille. Ce faisceau laser 10 est généré par le dispositif optique précité. Une fois les nanoparticules coeur-coquille formées, elles sont extraites du réacteur 100 par le biais d'un canal 15 de récupération de ces nanoparticules, comportant avantageusement des collecteurs avec des barrières filtrantes. L'alimentation en précurseur de chaque chambre 1, 2 est faite de manière indépendante. En pratique, cela permet donc de former tout type de nanoparticule de type coeur-coquille. Par ailleurs, le dispositif 100 permet d'obtenir des nanoparticules de type coeur-coquille avec une répartition homogène de la coquille autour du coeur. De plus, les précurseurs peuvent se présenter sous forme de gaz, de liquide ou de solide. A titre d'exemple, on peut envisager des précurseurs gazeux de type silane, éthylène ou diborane. On peut envisager des précurseurs liquides de type isopropoxyde de titane. On peut également envisager d'ajouter de l'acétylène, du tétrachlorure de titane, du butoxyde de zirconium ou d'aluminium, les acétonates, les acétylacétonates, nitrates de métaux ou de terres rares et plus généralement tous les précurseurs organométalliques utilisés pour le dépôt chimique en phase vapeur, dans la mesure où ceux-ci sont mélangées avec un sensibilisateur leur permettant d'absorber la radiation laser. On peut enfin envisager des poudres solides, comme de la nanopoudre de Zinc, avantageusement amenée dans un gaz porteur neutre. Nous allons maintenant décrire différents dispositifs optiques susceptibles d'être employés avec le réacteur 100 représenté sur la figure 1. Chaque dispositif optique a pour fonction d'éclairer chacune des deux chambres et comprend, à cet effet, au moins un laser. Sur la figure 3(a), le dispositif optique 200 comprend un laser 8 et un jeu de deux miroirs 30, 31. Le laser 8 est disposé sur le côté de la première chambre 1 pour éclairer celle-ci en premier. Le faisceau laser 10 présente un axe de propagation sécant à la verticale et, dans le cas d'espèce, 2 9984 85 10 horizontal. La première chambre 1 comprend donc des parois latérales transparentes 16, 17 au faisceau laser 10 pour permettre au faisceau laser de la traverser de part en part, selon un axe sensiblement horizontal. On pourrait prévoir un autre agencement respectif du laser 8 5 par rapport au réacteur 100. Cependant, cet agencement est particulièrement pratique pour faire en sorte que le faisceau laser soit apte à interagir avec lesdits précurseurs afin de former le coeur et la coquille. Le jeu de miroirs 30, 31 permet de rediriger le faisceau laser 10 issu de la première chambre 1 en direction de la deuxième 10 chambre 2, afin que le faisceau laser traverse la deuxième chambre selon un axe de propagation sécant à la verticale et, dans le cas d'espèce, horizontal. La deuxième chambre 2 comprend donc des parois latérales transparentes 18, 19 au faisceau laser 10. Avantageusement, les miroirs 30, 31 seront plans et associés 15 à un ou plusieurs moyens de focalisation 40, 41, 42. Ainsi, et comme représenté sur la figure 3(a), il est possible de mettre en oeuvre un premier moyen de focalisation 40 entre le laser 8 et la première chambre 1, un deuxième moyen de focalisation 41 entre la première chambre 1 et le miroir 30 (afin de re-collimater le faisceau laser 10 issu de la première 20 chambre 1 avant le passage par les miroirs 30, 31) et enfin, un troisième moyen de focalisation 42 entre le miroir 31 et la deuxième chambre 2. En variante, on peut supprimer le troisième moyen de focalisation 42 en conservant les deux autres moyens de focalisation 40, 41. Dans ce cas, seul le faisceau laser 10 passant par la première chambre 1 est 25 focalisé. Selon une autre variante, il est encore possible de conserver uniquement le troisième moyen de focalisation 42, sans mettre en oeuvre les deux autres 40, 41. Dans ce cas, seul le faisceau laser 10 passant par la deuxième chambre 2 est focalisé. 30 Par ailleurs, ces miroirs plans 30, 31 peuvent être mis en oeuvre seuls, sans moyen de focalisation. Une lame séparatrice 50 peut être prévue entre les deux chambres 1, 2 sur le parcours du faisceau laser 10, et avantageusement entre les deux miroirs 30, 31. Par exemple, on peut envisager une lame séparatrice 50 en ZnSe. L'introduction d'une lame séparatrice 50 permet de contrôler la puissance du faisceau laser 10 traversant la deuxième chambre 2, laquelle est dans ce cas nécessairement plus faible que la puissance du faisceau laser 10 traversant la première chambre 1. Ceci peut avoir un intérêt en fonction de la nature chimique des précurseurs injectés dans les chambres 1, 2. En effet, certains précurseurs nécessitent moins d'énergie que d'autres pour être décomposés. Ceci peut également avoir un intérêt pour contrôler les caractéristiques structurales des nanoparticules de type coeur-coquille finalement attendues. En effet, cela nécessite des températures plus ou moins élevées qui peuvent 15 être contrôlées avec la lame séparatrice 50. Des moyens d'arrêt 71, 72 du faisceau laser sont prévus, notamment en sortie de la deuxième chambre 2. Il convient de noter que les miroirs plans 30, 31 pourraient être remplacés par des miroirs concaves. De tels miroirs permettent non 20 seulement de rediriger le faisceau laser 10 d'une chambre vers l'autre comme les miroirs plans, mais ils assurent aussi la fonction de focalisation du faisceau laser 10. Un moyen de focalisation n'est donc plus nécessaire avec un miroir concave. Par exemple, il est envisageable de remplacer le miroir 31 et le moyen de focalisation 42 par un tel miroir concave. 25 Dans ce cas, l'emplacement des miroirs concaves est important pour définir correctement les zones de focalisation du faisceau laser dans chaque chambre 1, 2, ces zones de focalisation définissant les zones d'interaction 5, 7 avec les précurseurs. La variante 201 du dispositif optique 200 présentée à l'appui 30 de la figure 3(a) ne permet donc pas d'obtenir une puissance du faisceau laser 10 plus élevée dans la deuxième chambre 2 que dans la première chambre 1. Pour cette raison, et en fonction de la nature chimique des précurseurs du coeur et de la coquille, il est envisageable d'inverser le montage, c'est-à-dire de faire passer le faisceau laser 10 issu du laser 8 en premier lieu par la deuxième chambre 2 puis, par la première chambre 1. Cette possibilité est représentée sur la figure 3(b). Par rapport à la figure 3(a), le laser 8 n'a pas changé de place par rapport au réacteur 100. Un jeu de miroirs 30, 31, 32, 33 est prévu pour 10 faire passer le faisceau laser 10 par la deuxième chambre 2 puis par la première chambre 1. Avantageusement, les miroirs 30, 31, 32, 33 sont des miroirs plans associés à des moyens de focalisation 41, 42, 44 dont certains 41, 44 servent à définir les zones d'interactions avec les précurseurs dans les 15 chambres 1, 2. Ainsi, et comme représenté sur la figure 3(b), il est possible de mettre en oeuvre un premier moyen de focalisation 42 entre le laser 8 et la deuxième chambre 2 et plus précisément après le miroir 33, un deuxième moyen de focalisation 43 entre la deuxième chambre 2 et le miroir 31 (pour 20 re-collimater le faisceau laser 10 issu de la deuxième chambre 2 avant le passage par les miroirs 31, 30) et enfin, un troisième moyen de focalisation 40 entre le miroir 30 et la première chambre 1. En variante, on peut supprimer le troisième moyen de focalisation 40 en conservant les deux autres moyens de focalisation 40, 41. 25 Dans ce cas, seul le faisceau laser 10 passant par la deuxième chambre 2 est focalisé. Selon une autre variante, il est encore possible de conserver uniquement le troisième moyen de focalisation 40, sans mettre en oeuvre les deux autres 42, 43. Dans ce cas, seul le faisceau laser 10 passant par la 30 première chambre 1 est focalisé. Par ailleurs, on peut supprimer les moyens de focalisation et ne conserver que les miroirs plans. Selon une autre variante, on remplace les miroirs plans 30, 31, 33 par des miroirs concaves remplissant également la fonction de focalisation du faisceau laser. Par ailleurs, une lame séparatrice 50 peut être prévue entre la deuxième chambre 2 et la première chambre 1 en référence au sens de parcours du faisceau laser 10 et avantageusement entre les deux miroirs 30, 31. Cette lame est par exemple réalisée en ZnSe. On peut ainsi contrôler le rapport de la puissance du faisceau laser 10 traversant la première chambre 1 sur la puissance du faisceau laser traversant la deuxième chambre 2. Bien entendu, on pourrait disposer le laser 8 en vis-à-vis de la deuxième chambre 2, ce qui permettrait de supprimer les miroirs 32, 33. Si l'on souhaite s'affranchir d'un éventuel problème de puissance disponible du faisceau laser entre les deux chambres, il est encore envisageable de mettre en oeuvre un dispositif optique 202 comportant deux lasers 8, 80, chaque laser étant dédié à l'éclairement de l'une des deux chambres 1, 2 (faisceau laser 10 ou faisceau laser 110, respectivement). Cette possibilité est représentée sur la figure 3(c). Chaque laser 8, 80 est alors disposé sur le côté du réacteur 100, en vis-à-vis de l'une des deux chambres. Chaque faisceau laser 10, 110 traverse donc la chambre associée latéralement. Avantageusement, à chaque laser 8, 80 est associé un moyen de focalisation 40, 42 servant à définir les zones d'interaction 5, 7 précitées. En variante, aucun moyen de focalisation n'est mis en oeuvre ou bien l'un seulement des deux lasers 8, 80 est associé à un tel moyen de focalisation. Enfin, il est également envisageable de mettre en oeuvre un dispositif optique 203 capable d'éclairer les deux chambres 1, 2 en parallèle avec un seul laser 8. Le laser 8 peut alors être positionné, par rapport au réacteur 100, comme sur les figures 3(a) ou 3(b). A cet effet, une lame séparatrice 51 est nécessaire pour séparer le faisceau laser 10 issu du laser 8 en deux faisceaux 111, 112. Cette lame 51 peut être réalisée en ZnSe. Elle peut, en fonction des besoins, être définie pour transmettre plus de puissance à l'une des deux chambres 1, 2 ou transmettre une puissance égale à chaque chambre 1, 2. Au moins un miroir 33, de préférence plan, est dans ce cas nécessaire. Cette dernière possibilité est représentée sur la figure 3(d). Il convient de noter que cette dernière possibilité est particulièrement souple dans son utilisation. En effet, elle permet de contrôler la puissance d'éclairement injectée dans chaque chambre 1, 2 sans être contraint par un rapport de puissance entre les deux chambres comme pour les variantes des figures 3(a) et 3(b). Et elle évite l'emploi de deux lasers comme pour la variante représentée sur la figure 3(c). Avantageusement, à chaque faisceau laser 111, 112 est associé un moyen de focalisation 40, 42 qui sert à définir les zones d'interaction 5, 7 précitées. Dans ce cas, le miroir 33 est un miroir plan. En variante, l'un seulement des deux faisceaux lasers 111, 112 est associé à un tel moyen de focalisation. Dans le cas où seul le faisceau laser 112 passant par le miroir 33 est focalisé, le miroir 33 est plan. Le miroir plan 33 et le moyen de focalisation 42 représentés sur la figure 3(d) peuvent être remplacés par un miroir concave remplissant également la fonction de focalisation remplie par le moyen de focalisation 42. Selon une autre variante, aucun moyen de focalisation n'est prévu. Quelle que soit la variante envisagée pour le dispositif optique, le laser 8, 80 peut être un laser de type CO2 émettant à une longueur d'onde de 10,6 microns. D'autres types de lasers connus de l'homme du métier pour leur capacité à décomposer certains précurseurs peuvent être envisagés. Chaque moyen de focalisation 40, 41, 42, 43 peut être formé par une lentille sphérique ou une ou deux lentille(s) cylindrique(s). Sur les figures 3(a) à 3(d), chaque moyen de focalisation 40, 41, 42, 43 est constitué de deux lentilles cylindriques. Lorsqu'une lentille sphérique est employée, on peut faire varier le diamètre de la tâche focale définissant le coeur de la zone d'interaction en modifiant la distance entre la lentille et la zone d'interaction. Avec une lentille cylindrique, on peut faire varier la hauteur de la tâche focale en modifiant la distance entre la lentille et la zone d'interaction. Avec deux lentilles cylindriques, on peut faire varier à la fois la largeur et la hauteur de la tâche focale en modifiant d'une part, la distance entre les deux lentilles et d'autre part, la distance entre le couple de lentilles et la zone d'interaction. Il convient de noter que modifier la distance entre le moyen de focalisation (40, 42 sur la figure 3(a) ; 42, 40 sur la figure 3(b) ; 40 et/ou 42 sur les figures 3(c) et 3(d)) du faisceau laser 10 et la zone d'interaction entre ce faisceau laser 10 et les précurseurs revient, en pratique, à modifier la distance entre ce moyen de focalisation et la chambre 1, 2 avoisinante (sur la figure 3(a) par exemple, le moyen de focalisation 40 est celui qui avoisine la première chambre 1 et le moyen de focalisation 42 celui qui avoisine la deuxième chambre 2), dans laquelle se trouve la zone d'interaction. Ces différents moyens de focalisation permettent donc, en modifiant la position des lentilles, de définir, pour un laser donné, la puissance incidente par unité de surface (fluence) du faisceau laser et donc la température au sein de cette zone. Cela confère au dispositif une grande adaptabilité, utile pour synthétiser différents types de nanoparticules de type coeur-coquille. Le choix s'effectue en fonction de la nature chimique des précurseurs destinés à former le coeur et la coquille des nanoparticules coeur-coquille. On peut prendre l'exemple d'une lentille sphérique de focale F' = 750mm, dont la position est ajustable d'une distance comprise entre 750mm et 1060mm par rapport à la zone d'interaction entre le faisceau laser et les précurseurs. Selon cet exemple, le diamètre de la tâche focale est alors ajustable, en fonction de la position de la lentille, entre une valeur minimum proche de 0,5mm et une valeur maximum de quelques millimètres. Le diamètre minimal de la tâche focale est obtenu lorsque la distance entre la lentille et la zone d'interaction entre le laser et les précurseurs est égale à la focale de la lentille. Au contraire, les dimensions maximales de la tâche focale sont obtenues lorsque la distance entre la lentille et le point d'interaction du laser et des précurseurs est la plus grande. De cette manière, il est possible de faire varier la fluence incidente du laser au point d'interaction en gardant une puissance laser incidente constante. La fluence incidente du laser au point d'interaction peut avoir une influence sur l'efficacité de décomposition des précurseurs. En utilisant deux lentilles cylindriques à la place d'une lentille sphérique, et en croisant leurs plans de focalisation, on ajuste séparément, en jouant sur la distance de chaque lentille par rapport à la zone d'interaction, la hauteur et la largeur de la tache focale. Si l'on souhaite réduire les dimensions minimum de cette tâche focale, il est envisageable de mettre en oeuvre un élargisseur de faisceau (non représenté) en sortie du laser 8, 80. Ainsi, avec un laser CO2 fonctionnant à une longueur d'onde de 10,6 microns, un faisceau laser élargi à 45mm de diamètre et une lentille sphérique de focale de 150mm, on peut espérer atteindre une tâche focale de l'ordre de 170microns. Les dimensions de la tâche focale peuvent également être adaptées, en particulier en modifiant la fluence du faisceau laser, avec des miroirs concaves. A cet effet, on règle alors la position du miroir concave par rapport à la chambre avoisinante du réacteur. Le réacteur 100 du dispositif selon l'invention décrit à l'appui de la figure 2 peut être modifié. La figure 4 représente ainsi une variante de réalisation du réacteur. Dans ce réacteur 101, le précurseur de la coquille est amené avec un canal d'amenée 6' dont l'extrémité entoure le canal de communication 3' entre les deux chambres 1, 2. Le mélange entre le précurseur de la coquille et le coeur des nanoparticules s'effectue donc dans la deuxième chambre 2 elle-même. Ce mélange doit s'effectuer avant la zone d'interaction 7 avec le faisceau laser 10. La situation est donc assez proche de celle qui est rencontrée avec la variante de la figure 1 sur la question des conditions de débit. Cependant, la largeur du canal de communication 3' entre les deux chambres étant plus faible que celle du canal de communication 3 (figure 2), le coeur des nanoparticules peut être confiné sur une faible étendue, ce qui est particulièrement bien adapté avec une focalisation du laser 8. Avantageusement, le canal de communication 3' comprend une partie inférieure 32', logée dans la première chambre 1, qui se présente sous la forme d'un cône pour améliorer la récupération du coeur des nanoparticules. La figure 5 représente une autre variante de réalisation de ce réacteur. Dans ce réacteur 102, le canal 6" d'amenée du précurseur de la coquille débouche dans le canal de communication 3" entre les deux chambres 1, 2. L'entrée 21 du précurseur de la coquille dans la deuxième chambre 2 se confond alors avec l'extrémité du canal de communication 3" qui débouche dans la deuxième chambre 2. En comparaison aux réalisations des figures 2 et 4, cette disposition permet d'assurer un mélange encore plus homogène du précurseur de la coquille avec le coeur des nanoparticules formées dans la première chambre 1. Ceci est lié au fait que le canal de communication 3" présente une colonne 31" suffisamment longue pour favoriser l'homogénéité de ce mélange. Avantageusement, l'extrémité inférieure du canal de communication 3", logée dans la première chambre 1, présente une forme de cône 32" favorisant la récupération du coeur des nanoparticules. Il convient par ailleurs de noter qu'un mélange homogène peut être obtenu pour de larges variations des conditions de débit pour le précurseur du coeur ou le précurseur de la coquille. En particulier, pour des débits élevés, il est avantageusement prévu un canal de communication complémentaire 33" entre les deux chambres 1, 2, dont les parois définissent par exemple une forme de cône, entourant le canal de communication 3" afin que le gaz neutre qui ne peut pas passer par le canal de communication 3" passe autour. Ceci permet d'améliorer l'homogénéité du mélange entre le coeur des nanoparticules, ce gaz neutre et le précurseur du coeur au sein de la deuxième chambre 2. Par suite, les nanoparticules formées présentent une excellente homogénéité de la répartition de la coquille autour du coeur. Dans des conditions de débit plus faibles, le canal de communication complémentaire 33" peut être supprimé. Exemple de réalisation : Synthèse de nanoparticules dont le coeur est en silicium et la coquille en carbone. Le dispositif optique 200 employé est celui de la figure 3(a), sans lame séparatrice. Des moyens de focalisation 40, 41 ont été utilisés entre le laser 8 et la première chambre 1 et en sortie de la première chambre 1. Plus précisément, une lentille cylindrique 40 de focale 500mm a été placée entre le laser 8 et la première chambre 1 et une lentille similaire 41 a été placée en sortie de la première chambre 1, à 1000mm de la lentille 41. La lentille 41 sert à collimater à nouveau le faisceau laser 10 avant le passage par les miroirs 30, 31. Aucune focalisation n'a été effectuée pour le faisceau laser entrant dans la deuxième chambre 2. Le réacteur 100 est celui qui est représenté sur la figure 2. Le silane est utilisé comme précurseur du coeur (silicium). De l'éthylène est utilisé comme précurseur de la coquille (carbone). Les paramètres suivants sont utilisés : débit silane (chambre 1) = 46sccm ; débit éthylène (chambre 2) = 406sccm puissance du laser = 560W pression dans le réacteur = atmosphérique ; diamètre entrée 11 = 2mm ; diamètre entrée 21 = 10mm ; diamètre (di) canal de communication 3 du côté de la deuxième chambre = 24mm diamètre (d2) de la cheminée entourant le canal 4 = 20mm. Des particules de silicium de 100nm environ enrobées par une coquille en carbone d'environ 5nm à 10nm d'épaisseur ont ainsi pu être obtenues. Ces nanoparticules peuvent notamment être utilisées pour former des matériaux d'anode dans les batteries lithium-ion. Par ailleurs, pour donner d'autres exemples, il est possible de synthétiser des nanoparticules présentant à la fois des propriétés de luminescence et des propriétés magnétiques. Ainsi, on peut synthétiser des nanoparticules dont le coeur est réalisé en silicium (pour la luminescence) et la coquille dans un matériau tel que le Fer ou un oxyde de fer (pour les propriétés magnétiques). Au contraire, il est possible de réaliser des nanoparticules dont le coeur est réalisé en un matériau présentant des propriétés magnétiques (Fer, oxyde de Fer,...) avec une coquille en silicium. L'invention concerne également un procédé de synthèse de nanoparticules de type coeur-coquille par pyrolyse laser, caractérisé en ce qu'il comprend les étapes suivantes : (a) injecter un précurseur du coeur dans une première chambre d'un réacteur; (b) éclairer le précurseur du coeur par un faisceau laser afin de former par pyrolyse le coeur des nanoparticules ; (c) transporter le coeur des nanoparticules ainsi formé à l'étape (b) dans une deuxième chambre du réacteur communiquant avec la première chambre ; (d) injecter un précurseur de la coquille dans la deuxième chambre du réacteur; (e) éclairer le précurseur de la coquille avec un faisceau laser afin de former par pyrolyse la coquille des nanoparticules et d'assurer le dépôt de cette coquille autour du coeur. Du point de vue d'une nanoparticule, on crée ainsi son coeur dans la première chambre puis sa coquille dans la deuxième chambre. Toutefois, ce procédé s'effectue bien en continu dans la mesure où les étapes d'injection s'effectuent en continu. En injectant les précurseurs, on obtient donc grâce à la pyrolyse laser un flux continu de nanoparticules de type coeur- coquille en sortie du réacteur. L'étape (a) et/ou l'étape (d) s'effectue(nt) à l'aide d'un gaz neutre tel que l'argon. Par ailleurs, le procédé peut comprendre une étape consistant à modifier la distance entre un moyen de focalisation du faisceau laser et la chambre du réacteur avoisinante. Ce réglage permet, pour un laser de puissance donnée, de modifier la fluence du faisceau laser dans la zone d'interaction 5, 7. Enfin, une étape (f) consistant à collecter les nanoparticules 20 ainsi formées à l'issue de l'étape (e) pour obtenir un matériau nanocomposite peut être réalisée. Les différentes variantes du dispositif selon l'invention décrites précédemment peuvent être utilisées pour d'autres applications que la synthèse en continu de nanoparticules de type coeur-coquille. 25 En effet, il est possible d'utiliser le réacteur 100, 101, 102 pour effectuer un recuit de nanoparticules. A cet effet, on forme des nanoparticules en injectant un précurseur par l'entrée 11 de la première chambre 1, mais aucun précurseur n'est introduit par l'entrée 21 de la deuxième chambre 2. Les nanoparticules 30 sont ainsi formées dans la première chambre 1 par pyrolyse laser, puis transmises dans la deuxième chambre 2 où le faisceau laser chauffe à nouveau ces nanoparticules, de manière contrôlée. Ce contrôle s'effectue notamment en choisissant la puissance du laser, la lame séparatrice ou en réglant focalisation du faisceau laser. Ce recuit peut servir à modifier le volume des nanoparticules sans coalescence avec d'autres nanoparticules ou, au contraire, à favoriser la coalescence de nanoparticules entre elles (avec apport de matière, c'est-à-dire avec apport d'un précurseur via l'entrée 21 de la deuxième chambre de nature identique au précurseur introduit dans la première chambre par l'entrée 11, ou non). Ce recuit peut également être un recuit de surface, par exemple pour corriger des défauts de surface (passivation). Au contraire, ce recuit de surface peut servir à activer des sites réactionnels à la surface des nanoparticules, en fonction de l'atmosphère de traitement laquelle est déterminée par la nature du gaz porteur du précurseur. Ce recuit peut également servir à compléter la décomposition du précurseur injecté dans la première chambre, si la pyrolyse dans la première chambre s'avérait ne pas être complète. L'utilisation du dispositif selon l'invention dans ce but évite donc d'effectuer un recuit avec un dispositif externe. Comme on peut le noter, il n'est pas nécessaire, pour cette application de recuit, de prévoir, au sein du dispositif, des moyens (6, 21, 14 sur la figure 2 ; 6', 14 sur la figure 4 ; 6", 14 sur la figure 5) pour injecter un précurseur de coquille. En d'autres termes, pour cette application de recuit de nanoparticules, le dispositif peut alors comprendre : - un réacteur 100, 101, 102 comportant : - une première chambre 1 pour la synthèse des nanoparticules, laquelle est munie d'une entrée 11 pour un précurseur de ces nanoparticules ; - une deuxième chambre 2 pour le recuit des nanoparticules ; - au moins un canal de communication 3, 3', 3" entre les deux chambres 1, 2 pour les nanoparticules destinées à être formées dans la première chambre 1 en direction de la deuxième chambre 2 ; - un dispositif optique 200, 201, 202, 203 pour éclairer chacune des deux 5 chambres 1, 2, ce dispositif comportant au moins un laser 8, 80 apte à émettre un faisceau laser 10, 101 destiné à interagir avec lesdits précurseurs afin de former le coeur et la coquille. Les différentes variantes du dispositif de synthèse de nanoparticules de type coeur-coquille décrites à l'appui des figures annexées 10 son transposables au dispositif qui peut être modifié pour servir au recuit de nanoparticules, ces variantes ne comportant alors pas l'ensemble des moyens nécessaires pour injecter un précurseur de coquille dans la deuxième chambre. REVENDICATIONS1. Dispositif de synthèse de nanoparticules de type coeur-coquille par pyrolyse laser, caractérisé en ce qu'il comprend - un réacteur (100, 101, 102) comportant - une première chambre (1) pour la synthèse du coeur, laquelle est munie d'une entrée (11) pour un précurseur du coeur ; - une deuxième chambre (2) pour la synthèse de la coquille, laquelle est munie d'une entrée (21) pour un précurseur de la coquille ; et - au moins un canal de communication (3, 3', 3") entre les deux chambres (1, 2) pour transmettre le coeur des nanoparticules destinées à être formées dans la première chambre (1) en direction de la deuxième chambre (2) ; - un dispositif optique (200, 201, 202, 203) pour éclairer chacune des deux chambres (1, 2), ce dispositif comportant au moins un laser (8, 80) apte à émettre un faisceau laser (10, 101) destiné à interagir avec lesdits précurseurs afin de former le coeur et la coquille. 2. Dispositif selon la revendication 1, caractérisé en ce que le dispositif optique (200, 201, 202, 203) comprend une pluralité de miroirs (30, 31, 32, 33) agencés de sorte que le faisceau laser émis par le laser (8) soit apte à éclairer successivement les deux chambres. 3. Dispositif selon la revendication précédente, caractérisé en ce que le dispositif optique (200, 201, 202, 203) comprend au moins une lame séparatrice (50) pour régler la puissance du faisceau laser dans chacune des deux chambres, cette lame séparatrice étant par exemple située entre deux miroirs (30, 31).. 4. Dispositif selon la revendication 1, caractérisé en ce que le dispositif optique (200, 201, 202, 203) comprend une lame séparatrice (51) et au moins un miroir (33) agencés de sorte que le faisceau laser (10) émis par le laser soit divisé en deux faisceaux (111, 112) chacun apte à éclairer l'une des deux chambres. 5. Dispositif selon la revendication 1, caractérisé en ce que le dispositif 5 optique (200, 201, 202, 203) comprend un premier laser (8) pour éclairer la première chambre (1) et un deuxième laser (80) pour éclairer la deuxième chambre (2). 6. Dispositif selon l'une des revendications précédentes, caractérisé en ce 10 que le dispositif optique (200, 201, 202, 203) comprend au moins un moyen de focalisation (40, 41, 42, 43) disposé entre le ou chaque laser (8, 80) et au moins l'une des deux chambres. 7. Dispositif selon la revendication précédente, caractérisé en ce que la 15 distance entre ledit au moins un moyen de focalisation (40, 41, 42, 43) et la chambre (1, 2) avoisinante est réglable. 8. Dispositif selon l'une des revendications 6 ou 7, caractérisé en ce que le moyen de focalisation (40, 41, 42, 43) comportant deux lentilles 20 cylindriques, la distance entre les deux lentilles cylindriques est réglable. 9. Dispositif selon l'une des revendications précédentes, caractérisé en ce que l'entrée (21) du précurseur de la coquille dans la deuxième chambre (2) forme une extrémité d'un canal d'amenée (6) de ce précurseur dont une 25 partie (61) est logée à l'intérieur du canal de communication (3) entre les deux chambres (1, 2). 10. Dispositif selon l'une des revendications 1 à 8, caractérisé en ce que l'entrée (21) du précurseur de la coquille dans la deuxième chambre (2) forme une extrémité d'un canal d'amenée (6') de ce précurseur dont une partie (61') entoure le canal de communication (3') entre les deux chambres (1, 2). 11. Dispositif selon l'une des revendications 1 à 8, caractérisé en ce que le réacteur (102) comprend un canal d'amenée (6") du précurseur de la coquille débouchant dans le canal de communication (3") entre les deux chambres (1, 2), l'entrée (21) du précurseur de la coquille se confondant alors avec l'extrémité du canal de communication (3") entre les deux chambres qui débouche dans la deuxième chambre. 12. Dispositif selon la revendication précédente, caractérisé en ce que le réacteur (102) comprend un canal (33") complémentaire de communication entre les deux chambres (1, 2), entourant le canal de communication (3") entre ces deux chambres. 13. Procédé de synthèse de nanoparticules de type coeur-coquille par pyrolyse laser, caractérisé en ce qu'il comprend les étapes suivantes : (a) injecter un précurseur du coeur dans une première chambre d'un réacteur; (b) éclairer le précurseur du coeur par un faisceau laser afin de former par pyrolyse le coeur des nanoparticules ; (c) transporter le coeur des nanoparticules ainsi formé à l'étape (b) dans une deuxième chambre du réacteur communiquant avec la première chambre ; (d) injecter un précurseur de la coquille dans la deuxième chambre du réacteur ; (e) éclairer le précurseur de la coquille avec un faisceau laser afin de former par pyrolyse la coquille des nanoparticules et d'assurer le dépôt de cette coquille autour du coeur. 14. Procédé selon la revendication précédente, caractérisé en ce que l'étape (a) et/ou l'étape (d) s'effectue(nt) à l'aide d'un gaz neutre tel que l'argon. 15. Procédé selon l'une des revendications 13 ou 14, caractérisé en ce qu'il comprend une étape consistant à modifier la distance entre un moyen de focalisation du faisceau laser et la chambre du réacteur avoisinante.